ОБМОТОЧНЫЙ ПРОВОД

Полезная модель относится к кабельной отрасли электротехнической промышленности, а именно к конструкциям медных прямоугольных эмалированных проводов с упрочненной изоляцией, предназначенных для изготовления обмоток электрических машин, для производства сухих дугогасящих реакторов.
Известен обмоточный провод, содержащий медную круглую или прямоугольную токопроводящую жилу, покрытую слоем нагревостойкой полиэфиримидной эмали, непосредственно наложенным на токопроводящую жилу и одним слоем нитей из стекловолокна или стеклополиэфира, отличающийся тем, что, с целью повышения стойкости изоляции к длительным тепловым воздействиям, совместимости электроизоляционных материалов провода с пропитывающими составами, использующимися при формировании обмоток электрических машин, аппаратов и приборов, сухих трансформаторов, а также обмоток электродвигателей для тяжелых условий эксплуатации, один слой нитей из стекловолокна или стеклополиэфира пропитан кремнийорганическим лаком с классом нагревостойкости 200°С (патент RU №53493, М. кл. Н01В 7/00, опубликовано 10.05.2006).
Признаки известного устройства, совпадающие с признаками заявленной полезной модели, заключаются в наличии медной прямоугольной токопроводящей жилы, покрытой слоем нагревостойкой полиэфиримидной эмали и одним слоем обмотки из стеклянных нитей, пропитанным кремнийорганическим лаком.
Причина, препятствующая получению в известном техническом решении технического результата, который обеспечивается полезной моделью, заключается в выполнении одного слоя стеклянных нитей.
2
Наиболее близким аналогом (прототипом) является обмоточный провод марки ПЭТВСД, содержащий прямоугольную проволоку, эмалевую изоляцию и стекловолокнистую изоляцию, пропитанную кремнийорганическим лаком, с диапазоном сечений до 60 мм, с пробивным напряжением изоляции 800-1000 В (каталог продукции ОАО «Псковкабель», стр. 73 «Провода обмоточные с эмалево-стекловолокнистой, эмалево-волокнистой и эмалево-стеклополиэфирной изоляцией», http://pskovkabel.ru/products/provoda___obmotochnye/1_88/).
2
Признаки известного провода, совпадающие с признаками заявленной полезной модели, заключаются выполнении провода с прямоугольной жилой, покрытой эмалевой изоляцией и стекловолокнистой изоляцией, пропитанной кремнийорганическим лаком, с диапазоном сечений до 60 мм.
Причиной, препятствующей получению в известном техническом решении результата, который обеспечивается полезной моделью, является изготовление провода с пробивным напряжением изоляции 800-1000 В.
2
2
Провода марки ПЭТВСД изготавливаются со стандартными номинальными удвоенными толщинами изоляции. Например, номинальная удвоенная толщина изоляции по стороне А-а для провода марки ПЭТВСД сечением 10 мм равна 0,48 мм, а по стороне В-в номинальная удвоенная толщина изоляции равна 0,40 мм. Например, номинальная удвоенная толщина изоляции по стороне А-а для провода марки ПЭТВСД сечением 80 мм равна 0,70 мм, а по стороне В-в номинальная удвоенная толщина изоляции равна 0,58 мм. Провод марки ПЭТВСД с указанными выше толщинами изоляции обеспечивает пробивное напряжение 800-1000 В (По данным портала «РусКабель», «Справочники. Провода обмоточные» http://www.ruscable.ru/info/cable/obm-4.html).
2
Задача, на решение которой направлена полезная модель, заключается в выполнении провода сечением в диапазоне от 10 до 80 мм с увеличенным пробивным напряжением изоляции.
2
Технический результат заключается в изготовлении обмоточного провода сечением в диапазоне от 10 до 80 мм с пробивным напряжением изоляции не менее 4000 В (при параллельном расположении двух отрезков провода).
2
Достигается технический результат тем, что обмоточный провод сечением в диапазоне от 10 до 80 мм, содержащий прямоугольную токопроводящую жилу и комбинированную изоляцию, включающую в себя теплостойкую эмаль на полиэфиримидной основе и две обмотки из стеклянных нитей, пропитанные кремнийорганическим лаком, выполнен с увеличенной на 20% (по сравнению со стандартной конструкцией обмоточного провода марки ПЭТВСД) удвоенной толщиной комбинированной изоляции по стороне А-а в диапазоне от 0,50 до 0,90 мм пропорционально увеличению сечений провода, и с увеличенной на 20% (по сравнению со стандартной конструкцией обмоточного провода марки ПЭТВСД) удвоенной толщиной комбинированной изоляции по стороне В-в в диапазоне от 0,48 до 0,70 мм пропорционально увеличению сечений провода.
На фиг. 1 изображен разрез заявленной конструкции обмоточного провода.
В - большая сторона сечения провода,
в - большая сторона сечения проволоки.
Удвоенная толщина комбинированной изоляции - это толщина изоляции с двух сторон провода - В-в (В минус в).
А - меньшая сторона сечения провода,
а - меньшая сторона сечения проволоки.
Удвоенная толщина комбинированной изоляции - это толщина изоляции с двух сторон провода - А-а (А минус а).
Осуществляется заявленная полезная модель стандартным способом изготовления эмалевого провода.
На стандартную прямоугольную проволоку наносится высокопрочная эмалевая изоляция увеличенной толщины за счет большего количества проходов через лак с последующей послойной полимеризацией слоев лака.
На полученный эмальпровод наносятся два слоя пасмы стеклонити увеличенной толщины путем обмотки в обмоточных головках стеклообмоточной машины с совмещенной послойной пропиткой электроизоляционным пропиточным лаком в лаковых ваннах с последующей сушкой в сушильных печах машины.
Заявляемый обмоточный провод может быть изготовлен на существующем оборудовании с использованием известных материалов и средств, что подтверждает промышленную применимость заявляемого устройства.
Обмоточный провод был подвержен испытаниям механической и электрической прочности, монолитности, адгезии к пропиточным лакам. По результатам испытания были получены положительные результаты, и заявляемый обмоточный провод был допущен к использованию в производстве дугогасящих реакторов типа СДГА-300/10 УЗ. При производстве обмоток заявляемый провод показал отличную сочетаемость с пропиточными лаками, наличие стекловолокнистой изоляции обеспечило создание монолитной конструкции при пропитке методом окунания и высокий уровень механической прочности, а усиленная эмалевая изоляция обеспечила высокие электроизоляционные показатели (электрическая прочность обмотки не менее 35 кВ/50 Гц).